(57)【要約】【課題】優れた低摩擦性を有するとともに、ゴム部材や樹脂部材の表面に対する張り付きが小さい乾性潤滑被膜を形成するのに用いる塗料組成物を提供すること。【解決手段】本発明に係る塗料組成物は、乾性潤滑被膜を形成するための塗料組成物であって、固形成分として、少なくとも、真球状の超高分子量ポリエチレン粒子と、板状又は鱗片状化合物と、を含む。超高分子量ポリエチレンは、平均粒径が５μｍ〜２０μｍであることが好ましい。【選択図】図１
2020109170.tif 000002
【特許請求の範囲】
【請求項１】
乾性潤滑被膜を形成するための塗料組成物であって、
固形成分として、少なくとも、真球状の超高分子量ポリエチレン粒子と、板状又は鱗片状化合物と、を含む
塗料組成物。
【請求項２】
前記超高分子量ポリエチレンは、平均粒径が２μｍ〜３０μｍである
請求項１に記載の塗料組成物。
【請求項３】
前記板状又は鱗片状化合物は、アルミナ、グラファイト、及び酸化鉄からなる群から選択される１種以上である
請求項１又は２に記載の塗料組成物。
【請求項４】
ゴム部材又は樹脂部材の表面に乾性潤滑被膜を形成するための塗料組成物である
請求項１乃至３のいずれかに記載の塗料組成物。
【請求項５】
固形成分として、少なくとも、真球状の超高分子量ポリエチレン粒子と、板状又は鱗片状化合物と、を含む
乾性潤滑被膜。
【発明の詳細な説明】
【技術分野】
【０００１】
本発明は、乾性潤滑被膜用塗料組成物に関し、より詳しくは、非粘着で、且つ低摩擦性に優れる乾性潤滑被膜を形成することができる乾性潤滑被膜塗料組成物及びその乾性潤滑被膜に関する。
【背景技術】
【０００２】
従来、ＯＡ機器、家電、自動車、産業機械等の初期なじみ対策、焼き付き性向上、オイルレス化等を目的として、固体潤滑剤を樹脂中に分散含有させた乾性潤滑被膜が使用されている。この乾性潤滑被膜は、固体潤滑剤とバインダー樹脂とを含む組成物を、金属部材の表面又はゴム部材や樹脂部材の表面に適切な膜厚で塗布し、乾燥又は加熱硬化させることにより被膜化して形成されるものである。
【０００３】
部材表面で硬化した乾性潤滑被膜は、樹脂の接着力により部材表面に定着され、その被膜に含まれる固体潤滑剤によって潤滑性や耐摩耗性を発揮する。なお、乾性潤滑被膜組成物に使用される固体潤滑剤としては、二硫化モリブデン、ポリテトラフルオロエチレン、グラファイト等が一般的である。また、バインダー樹脂としては、ポリアミドイミド樹脂、ポリイミド樹脂、エポキシ樹脂、ポリウレタン樹脂等が広く使用されている。このような乾性潤滑被膜に関しては、例えば特許文献１にあるように、現在に至るまで広く応用されている。
【０００４】
一方で、特許文献２には、固体潤滑剤とバインダー樹脂に加えてさらに所定量の球状樹脂微粒子を含有させた乾性潤滑被膜が開示されている。このような乾性潤滑被膜においては、球状樹脂微粒子を含有させることにより、表面粗さを大きくして相手部材表面との接触面積を小さくし、低摩擦係数を実現している。
【先行技術文献】
【特許文献】
【０００５】
【特許文献１】特開平７−９７５１７号公報
【特許文献２】特開２０１７−１５５２０１号公報
【発明の概要】
【発明が解決しようとする課題】
【０００６】
ところで、このような乾性潤滑被膜をゴム部材や樹脂部材に塗布する場合、乾性潤滑被膜に含まれる樹脂とゴム部材や樹脂部材の表面との間に強い相互作用が生じ、乾性潤滑被膜がゴム部材や樹脂部材に強く張り付き、ゴム部材や樹脂部材から除去できないこと（本明細書において「張り付き」という）があった。
【０００７】
本発明は、以上のような実情に鑑みて提案されたものであり、良好な密着性を有しながらも非粘着（張り付きがない）で、且つ低摩擦性に優れる乾性潤滑被膜を形成するのに用いる塗料組成物を提供することを目的とする。
【課題を解決するための手段】
【０００８】
本発明者は、上述した課題を解決するために鋭意検討を重ねた。その結果、乾性潤滑被膜を形成するための塗料組成物において、固形成分として、少なくとも、真球状の超高分子量ポリエチレン粒子と、板状又は鱗片状化合物とを含有させることにより、このような塗料組成物から得られる乾性潤滑被膜が、良好な密着性を有しながらも非粘着で、且つ低摩擦性に優れることを見出し、本発明を完成するに至った。具体的に、本発明は、以下のものを提供する。
【０００９】
（１）本発明の第１の発明は、乾性潤滑被膜を形成するための塗料組成物であって、固形成分として、少なくとも、真球状の超高分子量ポリエチレン粒子と、板状又は鱗片状化合物と、を含む、塗料組成物である。
【００１０】
（２）本発明の第２の発明は、第１の発明において、前記超高分子量ポリエチレンは、平均粒径が２μｍ〜３０μｍである、塗料組成物である。
【００１１】
（３）本発明の第３の発明は、第１又は第２の発明において、前記板状又は鱗片状化合物は、アルミナ、グラファイト、及び酸化鉄からなる群から選択される１種以上である、塗料組成物である。
【００１２】
（４）本発明の第４の発明は、第１乃至第３のいずれかの発明において、ゴム部材又は樹脂部材の表面に乾性潤滑被膜を形成するための、塗料組成物である。
である。
【００１３】
（５）本発明の第５の発明は、固形成分として、少なくとも、真球状の超高分子量ポリエチレン粒子と、板状又は鱗片状化合物と、を含む、乾性潤滑被膜である。
【発明の効果】
【００１４】
本発明によれば、優れた低摩擦性を有するとともに、ゴム部材や樹脂部材の表面に対して良好な密着性を有しながらも、非粘着性を有する乾性潤滑被膜を形成するのに用いる塗料組成物を提供することができる。
【図面の簡単な説明】
【００１５】
【図１】乾性潤滑被膜中の超高分子量ポリエチレン粒子と板状又は鱗片状化合物との関係を示す模式図である。
【発明を実施するための形態】
【００１６】
以下、本発明の具体的な実施の形態（以下、「本実施の形態」という）について詳細に説明する。なお、本発明は、以下の実施の形態に限定されるものではなく、本発明の要旨を逸脱しない範囲内において種々の変更を加えることが可能である。また、本明細書において、「Ｘ〜Ｙ」（Ｘ、Ｙは任意の数値）との表記は、「Ｘ以上Ｙ以下」の意味である。
【００１７】
≪１．塗料組成物≫
本実施の形態に係る塗料組成物は、相手部材に対して低摩擦性に優れるとともに、ゴム部材や樹脂部材の表面に対して非粘着性を有する乾性潤滑被膜を形成するための塗料組成物である。
【００１８】
具体的に、この塗料組成物は、固形成分として、少なくとも真球状の超高分子量ポリエチレン粒子と、板状又は鱗片状化合物とを含むことを特徴としている。
【００１９】
真球状の超高分子量ポリエチレン粒子は、乾性潤滑被膜において、その一部が乾性潤滑被膜の表面に配置される。このようにして形成される乾性潤滑被膜は表面粗さが小さく、しかも表面付近に配置された超高分子量ポリエチレン粒子により、潤滑面に接する部材（「相手部材」ということもある）が滑らかに摺動できるようになり、低い摩擦係数を達成することができる。特に、超高分子量ポリエチレン粒子を板状又は鱗片状化合物とともに添加すると、超高分子量ポリエチレン粒子が板状又は鱗片状化合物の面上に配置され、乾性潤滑被膜の表面付近に存在する超高分子量ポリエチレン粒子の割合を増加させるとともに、超高分子量ポリエチレン粒子を支えることができ、乾性潤滑被膜内で超高分子量ポリエチレン粒子の摩擦係数の低減効果がより大きくなる。また、その一方で、板状又は鱗片状化合物は、乾性潤滑被膜に非粘着性を付与する。
【００２０】
［（Ａ）超高分子量ポリエチレン粒子］
（Ａ）超高分子量ポリエチレン粒子は、真球状形状を有し、分子量（ここでは、重量平均分子量をいう。）１×１０６以上のものをいう。乾性潤滑被膜を形成した場合、その乾性潤滑被膜は粗さが小さく、しかも、その表面付近に配置された超高分子量ポリエチレン粒子上を相手部材が滑ることにより、低い摩擦係数を達成することができる。超高分子量ポリエチレン粒子は、後述する（Ｂ）板状又は鱗片状化合物の種類にかかわらず、他の球状粒子を用いた場合に比べて乾性潤滑被膜の摩擦係数を低減させる効果がより大きく、また、乾性潤滑被膜の摩擦係数をより安定して発現させることができる。
【００２１】
超高分子量ポリエチレン粒子の平均粒径としては、該塗料組成物を塗布して形成される乾性潤滑被膜の膜厚等と同等かそれよりわずかに大きくなるように選択することができ、例えば２μｍ以上であることが好ましく、５μｍ以上であることがより好ましく、７μｍ以上であることがさらに好ましい。平均粒径が２μｍ以上であることにより、乾性潤滑被膜の表面付近に存在する超高分子量ポリエチレン粒子を適切な量に制御することができ、その表面を相手部材が滑らせるようにし、低い摩擦係数を達成することができる。また、平均粒径としては、３０μｍ以下であることが好ましく、２５μｍ以下であることがより好ましく、２０μｍ以下であることがさらに好ましく、１５μｍ以下であることが特に好ましい。平均粒径が３０μｍ以下であることにより、乾性潤滑被膜の表面粗さが大きくなることを防止することができる。なお、「超高分子量ポリエチレン粒子の平均粒径」は、レーザー回折式粒度分析計を用いて測定することができる。
【００２２】
超高分子量ポリエチレン粒子の分子量としては、上述したとおり１×１０６以上であれば特に限定されないが、１．２×１０６以上であることがより好ましく、１．５×１０６以上であることがさらに好ましい。
【００２３】
超高分子量ポリエチレン粒子の含有量としては、塗料組成物に含まれる板状又は鱗片状化合物１００体積％に対して２５体積％〜５０体積％の範囲であることが好ましい。超高分子量ポリエチレン粒子の含有量が、板状又は鱗片状化合物１００体積％に対して２５体積％以上であることにより、露出される超高分子量ポリエチレン粒子の表面を増加させ、摩擦及び非粘着性の双方に優れるものとすることができる。
【００２４】
［（Ｂ）板状又は鱗片状化合物］
（Ｂ）板状又は鱗片状化合物は、このうち乾性潤滑被膜の塗布部材（被塗物）との界面に存在するものにより乾性潤滑被膜に対し非粘着性を付与するとともに、内部に存在するものにより超高分子量ポリエチレン粒子をその表面付近に配置させて支え、乾性潤滑被膜に存在する超高分子量ポリエチレン粒子の割合を増加させて潤滑性を高めるものである。
【００２５】
図１は、乾性潤滑被膜中の超高分子量ポリエチレン粒子と板状又は鱗片状化合物との関係を示す模式図である。この図１に示すように、乾性潤滑被膜中には、超高分子量ポリエチレン粒子（図中、円で示した）と板状又は鱗片状化合物（図中、矩形で示した）が樹脂バインダー中に分散しており、このうち板状又は鱗片状化合物は、超高分子量ポリエチレン粒子の一部をその表面付近に配置するように支え、乾性潤滑被膜の表面に露出する超高分子量ポリエチレン粒子の割合を増加させることができる。このようにして乾性潤滑被膜の表面に露出した超高分子量ポリエチレン粒子によって、低摩擦係数を達成することができる。一方で、乾性潤滑被膜と塗布部材との界面に、板状又は鱗片状化合物が配置することで、乾性潤滑被膜に対し非粘着性を付与することができる。
【００２６】
板状又は鱗片状化合物としては、特に限定されるものではなく、例えば、アルミナ、グラファイト、酸化鉄、層状複水酸化物、メラミンシアヌレート（ＭＣＡ）等が挙げられる。これらの板状又は鱗片状化合物は、１種単独で、あるいは２種以上を併せて用いることができる。
【００２７】
板状又は鱗片状化合物の平均粒径としては、特に限定されないが、例えば０．５μｍ以上、１μｍ以上、２μｍ以上であってよい。一方、厚さ方向に対して垂直な方向の面の最大長さとしては、例えば３０μｍ以下、２５μｍ以下、２０μｍ以下、１５μｍ以下であってよい。なお、平均粒径とは、透過型電子顕微鏡観察を行い、無作為に選択した１００個の粒子において、厚さ方向に対して垂直な方向の面の最大長さを測定し、その長さを算術平均したものである。
【００２８】
［（Ｃ）バインダー樹脂］
（Ｃ）バインダー樹脂としては、特に限定されるものではなく、例えば、ポリアミドイミド樹脂、ウレタン樹脂、エポキシ樹脂、フェノール樹脂、アクリル樹脂、シリコーン樹脂、シリコーンポリエステル樹脂、メラミン樹脂、ポリイミド樹脂、ポリエーテルサルフォン樹脂、ポリエーテルエーテルケトン樹脂等が挙げられる。特にゴム部材を用いる場合、ウレタン樹脂、シリコーン樹脂等を用いることが好ましく、シリコーン樹脂を用いることがより好ましい。これらのバインダー樹脂は、１種単独で、あるいは２種以上を併せて用いることができる。
【００２９】
バインダー樹脂の含有量としては、塗料組成物に含まれる固形分合計１００体積％に対して７０体積％〜９５体積％の範囲であることが好ましく、８０体積％〜９０体積％の範囲であることがより好ましく、８１〜８５体積％であることが特に好ましい。バインダー樹脂の含有量が、固形分合計１００質量部に対して７０体積％以上であることにより、形成される被膜の摩耗量をより低減させ、より優れた耐摩耗性を発揮させることができる。一方で、９５体積％以下であることにより、超高分子量ポリエチレン粒子や板状又は鱗片状化合物の含有量を相対的に増加させ、摩擦や粘着性の低減効果をより高く発揮させることができる。
【００３０】
［（Ｄ）有機溶剤］
（Ｄ）有機溶剤は、上述したバインダー樹脂を溶解させるためのものである。有機溶剤としては、使用するバインダー樹脂に対する溶解力、乾燥性等を考慮して選定することが好ましい。具体的には、例えば、シリコーン樹脂をバインダー樹脂として使用する場合には、トルエン、キシレン、メチルエチルケトン等の有機溶剤が挙げられる。これらの有機溶剤は、１種単独で、あるいは２種以上を併せて用いることができる。特に、トルエン及びキシレンの混合溶剤、又はトルエン、キシレン及びメチルエチルケトンの混合溶剤を用いることが好ましい。
【００３１】
［（Ｅ）その他の添加剤］
また、本実施の形態に係る塗料組成物は、必要に応じて、種々の添加剤成分を含有させることができる。具体的に、その添加剤としては特に限定されないが、例えば、沈降防止剤、湿潤分散剤、消泡剤、表面調整剤等の塗料添加剤を使用することができる。
【００３２】
≪２．乾性潤滑被膜用塗料組成物の製造方法≫
本実施の形態に係る塗料組成物の製造方法としては、特に限定されず、従来公知の方法により製造することができる。
【００３３】
具体的には、揮発成分である有機溶剤と、超高分子量ポリエチレン粒子と、板状又は鱗片状化合物と、バインダー樹脂とを、所定の割合となるように配合させ混練することによって製造することができる。このとき、有機溶剤により均一溶解させたバインダー樹脂中に、真球状の超高分子量ポリエチレン粒子、及び板状又は鱗片状化合物がそれぞれ均一に分散した状態とすることが重要となる。
【００３４】
具体的に、例えば、この塗料組成物の製造方法としては、揮発成分である有機溶剤と、超高分子量ポリエチレン粒子と、板状又は鱗片状化合物と、バインダー樹脂とを混合し、撹拌機により撹拌する。その後、ビーズミル等の分散機を用いて、バインダー樹脂中に超高分子量ポリエチレン粒子及び板状又は鱗片状化合物をそれぞれ均一に分散させる分散処理を実施する。
【００３５】
≪３．塗料組成物による乾性潤滑被膜の形成≫
上述したように、本実施の形態に係る塗料組成物は、乾性潤滑被膜を形成するためのものであり、この塗料組成物を塗布対象となる被塗物に塗布して、その後、硬化処理を施すことによって、乾性潤滑被膜を形成することができる。
【００３６】
＜３−１．乾性潤滑被膜の形成方法＞
（被塗物）
被塗物としては、特に限定されるものではなく、例えばゴム部材、樹脂部材等が挙げられ、これらの部材の表面に塗料組成物を塗布して被膜を形成することができる。また、その被塗物となる部材の種類に応じて、上述したバインダー樹脂を選定することによって、いずれの被塗物に対しても高い密着性を有する被膜を形成することができ、摩擦係数及び粘着性を効果的に低減させることが可能な被膜となる。特に、被塗物としてゴム部材を用いる場合、従来の乾性潤滑被膜に含有されるバインダー樹脂が、それらの化学的な類似性や、相互の極性の程度等により、ゴム部材と強く結合することがある。このような場合であっても、真球状の超高分子量ポリエチレン粒子及び板状又は鱗片状化合物を組み合わせて用いることにより、非粘着性と低摩擦性を兼ね備える乾性潤滑被膜を得ることができる。
【００３７】
（塗布方法）
被塗物に対して塗料組成物を塗布する方法としては、特に限定されず、一般的な塗料と同様に、例えば、エアースプレー塗布、浸漬（ディッピング）塗布、刷毛塗り、吹付けによるタンブリング等の手法により行うことができる。これらの塗布方法の選択は、被塗物の形状や処理数量に応じて決定することができる。
【００３８】
なお、塗料組成物を被塗物に塗布するに先立ち、その被塗物に対する脱脂処理を行う。
【００３９】
（乾性潤滑被膜の膜厚）
形成する乾性潤滑被膜の膜厚としては、特に限定されるものではなく、被塗物の用途等に応じて適宜決定すればよいが、例えば、５μｍ〜１５μｍとすることが好ましく、５〜１０μｍとすることがより好ましい。
【００４０】
塗料組成物を被塗物に塗布するにあたっては、加熱等の手段により塗膜（乾性潤滑被膜組成物）を硬化させることによって得られる乾燥被膜が、所望とする膜厚（乾燥膜厚）となるように塗布量を決定して塗布することが好ましい。
【００４１】
（硬化処理）
塗料組成物を被塗物に塗布して形成した塗膜の硬化処理は、通常の塗膜の焼付手法により行うことができる。具体的には、例えば、その塗膜に対して、熱風加熱、赤外線加熱、高周波加熱等を行うことによって焼成することで、塗膜を硬化させることができる。このように、塗膜を硬化させて得られる被膜が、乾性潤滑被膜となる。
【００４２】
より具体的に、塗膜硬化のための焼成条件としては、特に限定されるものではなく、使用した塗料組成物中のバインダー樹脂の硬化温度や、被塗物の耐熱性等を考慮して決定することができる。例えば、バインダー樹脂としてシリコーン樹脂を使用した場合、その硬化温度としては、１００℃〜２００℃の範囲とすることが好ましく、１２０℃〜１８０℃の範囲とすることがより好ましく、これらの硬化温度の範囲で適宜設定して焼成することができる。また、焼成処理時間（硬化時間）としては、特に限定されないが、例えば、３０分間〜９０分間の範囲で適宜設定することができ、３０分間〜６０分間程度とすることがより好ましい。
【００４３】
＜３−２．乾性潤滑被膜＞
上述のようにして乾性潤滑被膜用塗料組成物を、ゴム部材等の被塗物の表面に塗布し硬化することによって、乾性潤滑被膜を形成することができる。具体的に、本実施の形態に係る塗料組成物により形成される乾性潤滑被膜は、真球状の超高分子量ポリエチレン粒子と、板状又は鱗片状化合物と、バインダー樹脂と、を含有する被膜である。
【００４４】
このような乾性潤滑被膜によれば、優れた低摩擦性を発揮し、また、ゴム部品等の相手材と非粘着性を有するものとなる。
【００４５】
上述の塗料組成物から乾性潤滑被膜を形成することにより、例えば表面粗さ（Ｒａ）が２．０未満の乾性潤滑被膜を得ることができる。そして、このように表面粗さの小さい乾性潤滑被膜によれば、低摩擦係数を実現することができる。
【実施例】
【００４６】
以下、本発明の実施例及び比較例を示して、本発明をより具体的に説明するが、本発明はこれらの実施例及び比較例に限定されるものではない。
【００４７】
≪試験１≫
乾性潤滑被膜用塗料組成物を製造し、得られた塗料組成物を被塗物であるシリコーンゴムに塗布して硬化させることで乾性潤滑被膜を形成し、その乾性潤滑被膜について摩擦摩耗試験を実施した。摩擦摩耗試験の確認項目は、その乾性潤滑被膜の摩擦係数とした。
【００４８】
［乾性潤滑被膜用塗料組成物の製造］
（実施例１〜２、比較例１〜３）
バインダー樹脂としてのシリコーン樹脂と、真球状の超高分子量ポリエチレン粒子（三井化学株式会社製、ミペロン（登録商標）ＰＭ−２００：分子量１８０×１０４、平均粒径１０μｍ）又は真球状のアクリルビーズ（株式会社日本触媒製、エポスター（登録商標）ＭＡ１０１０：平均粒径１０μｍ）と、板状又は鱗片状化合物としてのグラファイト（伊藤黒鉛工業株式会社製、ｗ−５：板状、平均粒径４μｍ）又はアルミナ（キンセイマテック株式会社製セラフ  ０２０２５：板状、平均粒径２μｍ）とを下記表１に示す比率にて秤量した。また、トルエンとキシレンを同量の重量で混合した溶媒を用意して、固形成分と混合させ溶解させた。
【００４９】
撹拌分散に際しては、ビーズミルを用いて混練して行った。ビーズミルによる撹拌分散条件としては、分散メディアとしてジルコニアビーズを用いて、ベッセル容量に対して８０％充填させ、流量０．６ｍＬ／ｍｉｎにて分散処理を行った。これにより、乾性潤滑被膜用塗料組成物を製造した。
【００５０】
なお、下記表１において「−」の表記は、当該成分を添加しなかったことを示す。
【００５１】
［乾性潤滑被膜の形成］
次に、シリコーンゴムを被塗物として用い、そのシリコーンゴムの表面に、得られた塗料組成物をエアースプレー塗布の手法で均一塗布した。続いて、塗膜を形成した鋼板を熱風循環炉に装入し、焼成温度１５０℃、焼成時間４０分の条件で塗膜を熱硬化させることによって、乾性潤滑被膜を形成させた。乾性潤滑被膜の膜厚は１０μｍであった。
【００５２】
［潤滑性評価試験］
形成させた乾性潤滑被膜について、摩擦摩耗試験機（フリクションプレーヤー）（株式会社レスカ製，フリクションプレーヤーＦＲＰ−２１００）を使用して摩擦係数を測定した。フリクションプレーヤー試験の設定条件としては、相手材をＳＵＪ−２  ３／８ｉｎｃｈφボールとし、荷重０．４９Ｎ（５０ｇｆ）、摺速度０．１ｍ／ｓ（回転円径：φ１５ｍｍ）、測定時間６０分として行った。なお、実施例１〜３及び比較例１〜８のいずれにおいてもこの評価試験によって完成潤滑被膜の密着性が維持されていた。
【００５３】
実施例１〜２、比較例１〜３のそれぞれの乾性潤滑被膜について、それぞれ同様に製造した乾性潤滑被膜を３試料用意し（ｎ＝３）、以上の潤滑評価試験により摩擦係数を測定した。実施例、比較例のそれぞれについて、３つの乾性潤滑被膜試料を用意し、それらの摩擦係数を算術平均して、平均摩擦係数を算出した。それぞれの試料について以下に示す基準で平均摩擦係数を評価した。
○：０．３０未満
△：０．３０以上０．４０未満
×：０．４０以上
【００５４】
［非粘着性評価試験］
上記摩擦試験後に、乾性潤滑被膜表面の粘着性を素手で確認した。乾性潤滑被膜が非粘着であるものを「○」、乾性潤滑被膜が粘着性を有しているものを「×」として評価した。
【００５５】
［評価結果］
下記表１に、実施例１〜２、比較例１〜３にて製造した塗料組成物の固形分組成（乾性潤滑被膜の組成）と、それぞれの評価結果をまとめて示す。表１において、各成分の含有量は、体積％で表す。
【００５６】
【表１】
2020109170.tif 000003
【００５７】
表１に示すように、真球状の超高分子量ポリエチレン粒子と板状又は鱗片状化合物を用いた実施例１〜２の塗料組成物により得られた乾性潤滑被膜は、平均摩擦係数が低く、優れた潤滑性を有していた。また、実施例１〜３の塗料組成物により得られた乾性潤滑被膜は、非粘着被膜であった。
【００５８】
≪試験２≫
真球状粒子の化学種の影響を検討すべく、以下の実験を行った。
【００５９】
［乾性潤滑被膜用塗料組成物の製造］
（実施例３、比較例４〜７）
バインダー樹脂としてのシリコーン樹脂と、真球状の超高分子量ポリエチレン粒子（三井化学株式会社製、ミペロン（登録商標）ＰＭ−２００：分子量１８０×１０４、平均粒径１０μｍ）又は他の真球状の粒子と、板状又は鱗片状化合物としてのグラファイト（板状、平均粒径４μｍ）とを下記表２に示す比率にて秤量した。また、トルエンとキシレンとメチルエチルケトン（ＭＥＫ）とを混合した溶媒を用意して、固形成分と混合させ溶解させた。その後、実施例１〜２、比較例１〜３と同様にして乾性潤滑被膜用塗料組成物を製造した。
・アクリルビーズ（株式会社日本触媒製、エポスター（登録商標）ＭＡ１０１０：平均粒径１０μｍ）
・シリコーン球状粒子（モメンティブ・パフォーマンス・マテリアルズ・ジャパン合同会社製、トスパール（登録商標）１１１０：平均粒径１１μｍ）
・ナイロン１２球状粒子（東レ株式会社製、ＳＰ−１０：平均粒径１０μｍ）
・ベンゾグアナミン・ホルムアルデヒド縮合物（株式会社日本触媒製、エポスター（登録商標）Ｌ１５：平均粒径９μｍ）
【００６０】
（比較例８）
バインダー樹脂としてのシリコーン樹脂と、板状又は鱗片状化合物としてのグラファイト（板状、平均粒径４μｍ）とを下記表２に示す比率にて秤量した。また、トルエンとキシレンとメチルエチルケトン（ＭＥＫ）とを混合した溶媒を用意して、固形成分と混合させ溶解させた。その後、実施例１〜２、比較例１〜３と同様にして乾性潤滑被膜用塗料組成物を製造した。
【００６１】
なお、下記表２において「−」の表記は、当該成分を添加しなかったことを示す。
【００６２】
［潤滑性評価試験］
実施例３及び比較例４〜８それぞれについて、実施例１〜２、比較例１〜３と同様の操作を行い乾性潤滑被膜の平均摩擦係数を算出した。それぞれの試料について以下に示す基準で平均摩擦係数を評価した。
○：０．１２未満
△：０．１２以上０．１５未満
×：０．１５以上０．２０未満
××：０．２０以上
なお、試験２では、真球状粒子の化学種の影響を検討すべく試験１に比べて真球状粒子の含有量を多くしたが、その結果、全体的に乾性潤滑被膜の平均摩擦係数が試験１に比べて低くなった。このため、評価基準を試験１の基準から以上のとおり変更した。
【００６３】
また、実施例３及び比較例４〜８それぞれについて３つの乾性潤滑被膜試料より測定した摩擦係数のうち、最大の値を最大摩擦係数として、以下に示す基準で評価した。
○：０．２０未満
△：０．２０以上０．２５未満
×：０．２５以上０．３０未満
××：０．３０以上
【００６４】
［非粘着性評価試験］
実施例１〜２、比較例１〜３と同様にして乾性潤滑被膜の粘着性を確認し評価した。
【００６５】
［評価結果］
下記表２に、実施例３及び比較例４〜８にて製造した塗料組成物の固形分組成（乾性潤滑被膜の組成）と、それぞれの評価結果をまとめて示す。表２において、各成分の含有量は、体積％で表す。
【００６６】
【表２】
2020109170.tif 000004
【００６７】
表２に示すように、真球状の超高分子量ポリエチレン粒子を用いた実施例３の塗料組成物により得られた乾性潤滑被膜は、平均摩擦係数及び最大摩擦係数がいずれも低いものとなった。このことから、真球状の超高分子量ポリエチレン粒子を用いた実施例３の塗料組成物により得られた乾性潤滑被膜は、安定して優れた潤滑性を達成できることが分かった。
【図１】
2020109170.tif 000005